본 발명은 저농도(0.2~3w/v%)의 금속 킬레이트제를 사용하여 1~5분 이내의 단시간에 금속의 산화막을 제거할 수 있음은 물론이고 각종 유해 가스를 발생시키지 않고 환경오염물질을 최소(종전의 1/10 수준으로) 배출할 수 있으며 도정이나 도금라인의 자동화된 공정에 적용할 수 있게 되어 도장 및 도금의 품질을 획기적으로 향상시킬 수 있게 하며, 또 산화막 제거제 지속 사용에 의해 중화되어 갈 즈음에 보급제를 추가함으로써 산화막 제거성능을 지속적으로 유지할 수 있어 장기간 사용(연속작업에도 1개월 이상) 및 그에 따른 작업효율을 높인다.
주어진 문장을 읽고 간략하게 요약해주세요.

문장: 
[ 발명의 명칭 ]
저농도 킬레이트제를 이용하는 친환경성 산화막 제거제 및 그 사용방법OXIDE FILM REMOVER USING LOW CONCENTRATION CHELATE COMPOUND AND UTILZATION METHOD THEREOF
[ 기술분야 ]
본 발명은 금속가공 과정에서 용접 등으로 산화된 흔적이나 용접 그을음 등을 효과적으로 제거하는 산화막 제거제 및 방법에 관한 것으로, 특히 금속염피막이나 전착도장의 품질을 향상시킬 수 있으며 대량생산을 위한 자동화 도장공정에 적용 가능하고 친환경적으로 사용가능한 산화막 제거제 및 그 사용방법에 관한 것이다.
[ 배경기술 ]
일반적으로 순수한 금속일지라도 원상태의 금속면을 유지할 수는 없다. 공기 중 노출됨에 의해 산화가 일어나며 금속의 사용 목적을 위한 가공과정에서도 산화가 일어난다. 즉 용접 과정에서의 산화 스케일(Scale) 발생, 열처리 과정에서의 산화막 형성 등을 금속 가공과정 중의 산화 일 예로 들 수 있으며, 이렇게 발생된 산화 스케일이나 산화막은 육안으로 보기에 검정색, 청색, 적색, 백색, 무색 또는 여러 복합색상을 띄며 금속표면에 입혀져 있다. 따라서 이러한 용접 스케일 및 산화막(이하 '산화막'이라 함)을 제거해 주어야만이 금속가공의 최종공정이라 할 수 있는 도장이나 도금의 품질에 향상을 꾀할 수 있다. 산화막을 제거하기 위한 방법은 대개 물리적 방법과 화학적 방법으로 구분된다. 물리적 방법은 산화막을 기계적 방법 즉 미세 볼(Ball)을 이용한 숏 블라스트(Shot Blast)로 산화막을 제거하거나 와이어 브러쉬(Wire blush)를 사용하여 산화막을 제거해 주는 방법이 있고, 화학적 방법으로는 화학약품을 사용하여 산화막을 제거하는 것이다. 숏 블라스트로 산화막을 제거하는 물리적인 방법은 소량의 처리가 가능하지만 대량 연속작업에는 적용이 불가능하며, 화학적 산화막 제거방법은 자동차 생산과 같은 대량생산 작업현장에 적용하는 것이 가능하므로 자동차의 차체나 금속 부품의 도장이나 도금 과정에는 화학적 산화막 제거방법이 보편적으로 활용된다.자동차 차체나 금속 부품과 같은 금속제품에 있어 도장(painting)과 도금(plating)은 매우 중요하며, 자동차는 그 차체의 내외부가 모두 도장과 도금처리되어짐에 의해 외관과 내구성의 품질 확보가 가능해진 것이다.  현재까지 금속가공중에 발생된 용접 스케일이나 용접 열영향부의 산화막제거제로서 황산, 염산, 인산과 같은 강산들이 사용되었으며, 그 사용되는 산(Acid)의 성질을 살펴보면 하기 표 1의 비교 테이블과 같다.산명황산염산인산분자식H2SO4HClH3PO4영어명Sulfuric acidHydrochloric acidPhosphoric acid분자량98.0836.4798.00비중(98%) 1.84(36%) 1.18(85%) 1.69희석농도5~25%10~36%10~20%장점단가가 저렴상온에서 산세 가능과산세의 우려가 있음가열하여도 산자체의 증발없음단점가열하지 않으면 능력이 적다상온에서도 HCl이 휘발함매우 고가환경적인측면SOx 가스발생HCl 가스 발생인(P)화합물 대량발생산화막제거제로서 사용되어지는 이러한 염산, 인산, 황산과 같은 강산(Acid)들은 2차적으로 대기와 수질 환경오염 물질을 대량 발생시킨다. 이는 철 소재의 용접 스케일이나 산화막 제거시 산화막제거제에 혼입된 철농도가 10,000ppm(1%)만 되어도 능력이 현저히 떨어지므로 사용중인 산화막제거제의 전체량을 폐기해야 하기 때문이다. 따라서 그 폐기비용이 만만치 않을뿐더러 그로 인한 환경오염 또한 심각한 실정이다. 염산, 인산, 황산의 국내 생산량은 년간 수백만톤이 이르며 그 중 상당량은 금속표면 처리용도의 산화막제거제로서 사용되고 있으므로 이러한 환경오염에 영향을 끼치는 강산(염산, 인산, 황산 등)의 사용을 최소화하는 것이 필요하다. 또한 자동차 차체 및 금속 부품을 위한 도장라인은 주로 탈지공정, 수세공정, 금속염피막처리공정, 수세공정, 전착도장으로 이어지는 연속공정으로 이루어지므로, 산화막제거제로서 사용되어진 황산, 인산, 염산 등과 같은 강산들이 산화막 제거 처리중 각종 유해 가스(Cl, SOx, NOx, F)를 발생시키는 바 연속공정으로 이루어진 도장라인 구간에는 사용할 수가 없다. 하기 등록특허의 선행기술문헌은 본원 발명자와 동일한 정동주씨와 정성구씨에 의해 공동 발명되고 본원 출원인인 주식회사 성진케미칼이 특허권자로 되어 있는 등록특허로서 염산, 인산, 황산 등의 산들과는 달리 금속킬레이트화합물(킬레이트제)을 산화막 제거제로 구현하였으며 이러한 킬레이트제 산화막제거제를 이용하여 전착도장의 품질 향상에 상당한 기여를 하였다. 그후 본원 발명자는 이러한 킬레이트제 산화막제거제에 대한 연구를 거듭하면서 좀더 산화막 제거제의 농도를 낮출 수 있다면 보다 친환경적인 산화막 제거제가 될 수 있으며 또 자동차와 같은 금속 도장라인의 자동화공정도 저농도 상태로 적용할 수 있다면 많은 관계자로부터 더 큰 호응을 얻을 수 있을 것이라 판단하게 되었다.  또 산화막 제거처리를 계속 수행하더라도 산화막 제거 성능이 지속적으로 유지될 수가 있다면, 해당 관계자로부터 더 많은 호응을 얻을 수 있을 것이다. 
[ 선행기술문헌 ]

[ 특허문헌 ]
등록특허 제10-1275019호 "전착도장 품질 향상을 위한 산화막 제거제 및 산화막 제거방법"
[ 발명의 개요 ]

[ 해결하려는 과제 ]
따라서 본 발명의 목적은 저농도에서도 산화막을 제거할 수 있으며 자동차와 같은 금속 도장이나 도금라인의 자동화공정에서도 저농도 상태로 적용할 수 있는 산화막 처리제 및 그 사용방법을 제공함에 있다. 본 발명의 다른 목적은 친환경적이며 비교적 단시간(1~5분)에 처리할 수 있어 자동화 공정에 도입할 수 있을 뿐 아니라 공정의 간소화를 가져올 수 있고, 산화막 제거성능을 지속 유지할 수 있도록 해주는 산화막 처리제 및 그 사용방법을 제공함에 있다. 
[ 과제의 해결 수단 ]
상기한 목적에 따른 본 발명은, 금속소재의 용접 스케일이나 산화막을 제거하기 위한 친환경성 산화막 제거제로서 물로 희석한 용액 조건이 킬레이트제 농도 0.2~3w/v%, 0.1N-NaOH 소비량 0.3~20ml, pH 1∼6.5가 되도록 조성된 저농도의 금속 킬레이트제를 포함하여서 금속소재에 형성된 산화막을 제거할 수 있도록 함을 특징으로 하는 저농도 킬레이트제를 이용한 친환경성 산화막 제거제이다. 또한 본 발명은, 금속소재의 용접 스케일이나 산화막을 제거하기 위한 친환경성 산화막 제거제로서 물로 희석한 용액 조건이 킬레이트제 농도 0.2~3w/v%, 0.1N-NaOH 소비량 0.3~20ml, pH 2∼6.5가 되도록 조성되고 침투제 및 산화증강제가 각각 0.01~0.5g/L로  추가 조성된 저농도의 금속 킬레이트제를 포함하여서 금속소재에 형성된 산화막을 제거할 수 있도록 함을 특징으로 하는 저농도 킬레이트제를 이용한 친환경성 산화막 제거제이다. 또한 본 발명은, 도장이나 도금라인의 자동화공정 중에 용접 스케일이나 금속산화막을 제거하기 위해 저농도의 금속 킬레이트제를 갖는 친환경성 산화막 제거제를 사용하되, 상기 금속 킬레이트제의 농도가 0.2~3 w/v% 이고 pH 1.0~6.5이며, 0.1N-NaOH의 소비량(시료 5ml)이 0.3~20ml이며, 온도 2℃ ~ 60℃에서 1~5분간 침적하거나 초음파를 함께 사용하여서 금속소재의 산화막을 제거함을 특징으로 하는 저농도 킬레이트제를 이용하는 친환경성 산화막 제거제 사용방법이다. 그리고, 본 발명은, 산화막 제거공정 수행에 따른 상기 저농도 금속 킬레이트제를 갖는 친환경성 산화막 제거제의 성능 유지를 위해 관리 pH를 이용하여서 사용중인 산화막 제거제에 금속 킬레이트제를 갖는 보급제를 더 추가하여 사용함을 특징으로 한다. 
[ 발명의 효과 ]
본 발명은 저농도(0.2∼3w/v%)의 금속 킬레이트제를 사용하여 1~5분 이내의 단시간에 금속의 산화막을 제거할 수 있음은 물론이고 각종 유해 가스를 발생시키지 않고 환경오염물질을 최소(종전의 1/10 수준으로) 배출할 수 있으며 자동화된 공정에 적용할 수 있게 되어 도장 및 도금의 품질을 획기적으로 향상시킬 수 있다. 또한 산화막 제거제 지속 사용에 의해 중화되어 갈 즈음에 보급제를 추가함으로써 산화막 제거성능을 지속적으로 유지할 수 있어 장기간 사용(연속작업에도 1개월 이상) 및 그에 따른 작업효율을 높일 수 있는 장점이 있다. 
[ 도면의 간단한 설명 ]
도 1은 본 발명에 실시예에 따른 저농도의 금속킬레이트제를 사용한 산화막 제거 전후의 사진도,도 2는 본 발명의 실시예에 따라 GA강판을 산화막 제거시 부식상태를 비교한 사진도,도 3은 본 발명의 실시예에 따른 저농도의 금속킬레이트제를 사용하여 철강소재에 형성된 산화막 제거 전후상태의 SEM 촬영 사진도.   
[ 발명을 실시하기 위한 구체적인 내용 ]
이하 본 발명의 바람직한 실시 예들을 첨부한 도면을 참조하여 상세히 설명한다. 본 발명에서는 산화막 제거 공정을 비교적 저농도(0.2~3%) 단시간(1~5분)에 금속의 산화막을 제거하고 또 장기간 사용(연속작업에도 1개월 이상)함으로써 작업효율을 높이며, 환경오염물질을 최소(종전의 1/10 수준으로) 배출함으로써 환경보전에 기여하며 폐기물 처리 비용 절감, 약품 사용량의 절감 등의 효과가 있도록 구현한다. 본 발명에서는 산화막 제거를 위하여 본원 출원인의 선행 등록특허와 마찬가지로 금속 킬레이트제(Metal chelate compound)를 사용한다. 금속 킬레이트제로는 EDTA(Ethylene Diamine TetraAcetic Acid), DTPA(Diethylene Triamine Penta Acetic Acid), NTA(Nitrilotriacetic Acid), HEDTA(Hydroxyeter EthyleneDiamine Triacetic Acid), HEDPA(Hydroxyethylidene Diphosphoric Acid), 아인산(Phosphorous Acid) 등이 포함된다. 기존의 산화막 제거제로서 황산, 인산, 염산 등과 같은 강한 산성을 띄는 산들은 처리중 각종 유해 가스(Cl, SOx, NOx, F)를 발생시키지만 본 발명의 금속 킬레이트제는 이러한 유해가스를 발생하지 않기 때문에 도장이나 도금라인의 자동화공정에 이용할 수 있다. 그리고 본 발명에서는 금속 킬레이트제를 산화막 제거제로 사용하되 친환경성을 도모함과 아울러 금속 킬레이트제의 원료비용을 줄이기 위해 저농도(0.2∼3w/v%)로 구현한다. 본 발명에서 사용하는 금속 킬레이트 화합물 원료는 고상 분말형태인데 원래는 물에 잘 용존시킬 수 없다.  하지만 본원 발명자는 금속 킬레이트 화합물 원료를 0.2∼3w/v% 농도로 물에 용해시킬 수 있도록 하는 매개물질로서 수산화칼륨(KOH)용액이나 가성소다(NaOH)용액을 사용함으로써 물에 용존될 수 있도록 하였다. 바람직하기로는 1:1 수산화칼륨(KOH)용액으로 고상 분말형태의 금속 킬레이트제 원료를 용해시킨 후 그 용해된 금속 킬레이트제를 물에 넣어 희석시키므로 용해되어진 저농도(0.2~3w/v%)의 금속 킬레이트제를 얻었다. 즉 0.2∼3w/v% 금속킬레이트 물질, 0.2∼3w/v% 수산화칼륨 용액, 94~99w/v%의 물로 조성되어진 저농도의 용해된 금속 킬레이트제를 얻는다. 이렇게 용해된 저농도 0.2~3w/v%의 금속 킬레이트제를 얻은 다음에는, 저농도의 금속 킬레이트제를 pH조절제로서 1:1 황산(H22SO4)용액이나 염산, 또는 인산 혹은 유기산(Organic Acid)을 이용하여 pH를 조절하여서 pH를 1.0∼6.5범위가 되게 조절함으로써, 본 발명에서의 산화막 제거제로서 0.2∼3w/v%의 저농도 킬레이트제를 구현한다. 본 발명의 저농도 금속 킬레이트제의 사용에 있어, pH가 1.0 미만이 되면 부식방지제를 첨가하더라도 금속소재에 부식이 발생하게 되며 pH가 6.5를 초과하게 되면 중성화가 되면서 산화막 제거성능이 현저히 떨어지므로 본 발명의 pH 1.0∼6.5범위에 대한 임계적 의의가 있다. 금속 킬레이트제, 즉 금속이온 킬레이트 화합물(Metal chelate compound)은 금속 착화제로서 금속이온과 언제나 1:1 몰(mol) 비율로 배위 결합(polydentate compound)한다. 따라서 금속 킬레이트제 중 하나로서 분자량 292.2의 EDTA(Ethylene diamine tetra acetic acid)의 경우는 1몰(mol) 즉 292.2g의 EDTA는 Fe2O3(산화철) 1몰(mol) 즉 159.6g과 배위 결합할 수 있다. 다시 말한다면, EDTA 1g은 0.54g의 Fe2O3(산화철)를 배위 결합할 수 있으므로 금속소재(철)의 산화막이 얇게(0.1㎛ 이하) 도포되어 있음을 감안할 때 1 평방미터(1㎡)의 산화막의 량은 1g 미만이므로 용액 1톤(1㎥) 속에 1g의 킬레이트제가 들어있어도 1 평방미터(1㎡)의 철판의 산화막을 제거할 수 있다. 이는 기존 황산, 인산, 염산 등과 같은 강산으로 된 산화막 제거제가 산화막을 제거하는 면적의 10배 내지 50배에 이르는 것이다. 그러므로 본 발명에서 저농도(0.2∼3w/v%)의 금속 킬레이트제를 갖는 산화막 제거제 즉 소량(0.2~3g/L)의 금속 킬레이트제를 건욕에 사용하여도 금속소재의 산화막을 제거하는데 지장이 없으며, 저농도의 금속 킬레이트제를 사용함에 따라 대기 환경오염도 없으며 폐기시에도 최소한의 환경오염물질을 배출한다. 본 발명에서 저농도의 금속 킬레이트제 단독으로 사용시는 침투력이 다소 약화될 수 있으나 본원 발명자가 금속소재에 따른 pH조절, 0.1N-NaOH 소비량 조절과 아울러 온도와 시간, 초음파 사용을 변수로 적절하게 적용하면 금속의 산화막을 용이하게 제거할 수 있음을 확인하였다.  보다 구체적으로 설명하면, 본 발명에서는 0.2∼3w/v%의 저농도 킬레이트제를 산화막 제거제로 건욕시에 사용함에 있어 산화막을 갖는 금속소재가 철강화합물일 때는 pH 1.5∼3.5범위에서 온도 25~45℃, 침적시간 1~5분(초음파 포함) 처리하여서 산화막을 제거하고, 철강 및 아연도금(GA)강, 알루미늄(Al) 소재들 중 둘 이상이 동시에 투입될 시는 pH 3.5~6.5범위, 온도 35~55℃에서 침적시간 1~5분(초음파 포함) 처리하여서 산화막을 제거하는 것이 바람직하다.  저농도의 금속 킬레이트제를 사용시에 침적기간에 초음파를 함께 사용하지 않으면 침적시간이 초음파 사용시보다 2~3배 정도가 길어지므로 도장이나 도금라인의 자동화공정에 적용하기가 쉽지 않다. 이때 사용된 저농도의 금속 킬레이트제로서는, EDTA(Ethylene Diamine Tetra acetic Acid), NTA(Nitrilotriacetic Acid), 아인산(Phosphorous Acid), 하이드록시 에틸리덴 에시드(Hydroxyethyliden Acid, Hydrozyether Acid), 에틸렌디아민 에시드(Ethylendiamine Acid), DTPA(Diethylene Triamine Penta Acetic Acid)가 있다. 도 1에서는 본 발명에 실시예에 따른 저농도의 금속킬레이트제를 사용하여서 도장라인의 자동화공정에 적용한 산화막 제거 전후의 사진도로서, (a)는 산화막 제거전의 사진이고 (b)는 산화막 제거후의 사진이다. 도 1의 (a)(b)의 사진 비교를 통해서 알 수 있듯이 금속소재(철, 알루미늄, 아연도금강판)에 형성된 산화막이 저농도 금속킬레이트제의 산화막제거제로 처리하였음에도 용이하게 제거되었다. 그런데, 본 발명의 0.2∼3w/v%의 저농도 킬레이트제를 산화막 제거제로 사용함에 있어 pH 6±0.5에서는 GA강판(아연도금 강판)의 부식이 거의 없으나(부식정도 1g/㎡ 이하), pH 2.5~5.5에서 GA강판(아연도금 강판)의 처리에서는 부식 방지제를 필수적으로 사용해야한다. 이는 pH 2.5~5.5에서의 GA(아연도금 강판) 산화막 제거제 처리에서 부식방지제를 사용하지 않으면 부식 정도가 2g/㎡ 이상이며 온도의 높고 낮음에 관계없이 부식이 진행되기 때문이다. 다만 철강소재는 부식에 있어 도장 후 품질에 큰 영향을 끼치지 않는다.  그러므로 본 발명은 GA(아연도금강판)의 부식 방지를 위하여 pH 2.5∼5.5에서 부식방지제를 사용하되 산화아연(분자식: ZnO, 영문명:Zinc Oxide)과 산화마그네슘(분자식:MgO, 영문명:Magnesium Oxide)를 용액 1L당 0.01~0.5g 포함시키거나 아민(Amine) 화합물(바람직하게 트리에탄올 아민(Triethanol amine))을 1L당 0.01~0.5g 포함시켰으며, 그 결과 GA(Galvannealed)강판의 부식을 1g/㎡ 이내로 줄일 수 있어 도장 후 품질에 만족을 얻었다. 도 2에서는 본 발명의 실시예에 따라 저농도의 금속킬레이트제를 사용하여 GA강판에 형성된 산화막 제거시의 부식상태를 비교해서 사진으로 보여주고 있다. 도 2의 (a) 사진은 철소재에 아연이 도금 또는 용융 도금된 GA강판이다. 그리고 도 2의 (b) 사진은 pH 3.5에서 저농도의 금속킬레이트제를 사용하여서 저농도의 금속킬레이트제로 처리하여서 산화막 제거한 사진인데, 도 2의 (b)를 살펴보면 산화막 제거시에 GA강판상에 부식이 발생 되었음을 보여주고 있다. 이에 본 발명에서는 상기한 부식방지제를 사용함으로써 도 2의 (c)에서와 같이 GA강판상에는 부식 흔적이 없는 즉 GA(Galvannealed)강판의 부식이 1g/㎡ 이내에 있는 GA강판을 얻을 수 있었다.  또한 본 발명에서는 저농도의 금속 킬레이트제를 건욕 사용함에 있어, 좀더 바람직하게는 친환경성 산화막 제거제에 침투제와 산화증강제를 미량 추가함으로써 용접산화물이나 금속산화물과 같은 산화막의 제거효과를 더욱 향상시킬 수 있었다. 상기 침투제는 계면활성제 역할 즉 침투역할을 담당하는 것으로 금속소재의 용접스케일이나 산화물과 같은 산화막 속에 금속 킬레이트제가 보다 용이하게 침투하게끔 작용하며, 상기 산화증강제는 금속소재의 산화물 속에 침투된 킬레이트제에서의 산화막 제거가 보다 용이하도록 산화력을 증강시켜 준다. 본 발명에서 사용한 침투제로는, 트리에틸렌테트라아민 헥사 에시드(TTHA;  Triethylenetetramine Hexa Acid), 1.3 프로판디아민 테트라 에시드(PDTA; Propandiaminetetra Acid), 하이드록시에틸아미노 디에시드(HIDA; Hydroxyethylaminodi Acid), 및 글리콜에테르디아민테트라 에시드(GEDTA; Glycoletherdiamintetra Acid)가 있다. 그리고, 본 발명에서 사용된 산화증강제로는, 포타슘 브로메이트(KBrO3; Potassium bromate), 포타슘 브로마이드(KBr; Potassium bromide), 소디움 크로레이트(NaClO3; Sodium chlorate), 포타슘 프로라이드(KF; Potassium fluoride), 소디움 프로라이드(NaF; Sodium fluoride), 하이드로실리코프로릭 에시드(H2SiF6; Hydrosilicofluoric acid), 불산(HF; Hydrofluoric acid), 마그네슘 프로라이드(MgF2; Magnesium fluoride), 지르코늄 프로릭 에시드(ZrF6; Zirconium fluoric acid), 퍼크로릭 에시드(HClO4; Perchloric acid), 과망간산 카리(KMnO4; Potassium permanganate), 과산화수소(H2O2; Hydrogen peroxide)가 포함된다. 용접 스케일 및 금속산화물의 산화막 제거에 대한 침투제와 산화증강제가 미량 추가된 본 발명의 금속 킬레이트제의 작용은 하기와 같은 반응식으로 표현된다.[반응식]       여기서, 'Scale'은 고체로서 금속소재(철,알루미늄,아연도금강판)에 형성된 용접 산화물 및 금속산화물임. 저농도의 금속 킬레이트제에 침투제와 산화증강제를 추가한 적용 예로서 침투제와 산화증강제를 pH 2~6.5(바람직하게는 pH 2.5~5.5)에서 각각 0.01~0.5g/L 사용하였으며, 이때 금속소재의 산화막 제거성능이 아주 양호하였다. 도 3에서는 본 발명의 실시예에 따른 저농도의 금속킬레이트제를 사용하여 철강소재에 형성된 산화막 제거 전후상태의 SEM 촬영 사진도로서, 3000배 확대상태이다. 도 3의 (a)는 철강소재의 금속표면상에 산화스케일이 있는 상태를 보여주는 SEM 사진이고, 도 3의 (b)는 본 발명의 실시예에 따라 저농도의 금속 킬레이트제로 처리하되 초음파 생성환경 하의 3분처리로 철강소재의 산화스케일을 제거한 SEM 사진이며, 도 3의 (c)에서는 도 3의 (b)와 같은 저농도의 금속 킬레이트제 처리는 물론이고 상기의 침투제와 산화증강제를 함께 사용하여서 철강소재의 산화스케일을 제거한 SEM사진이다.   도 3의 (b)에서 볼 수 있듯이 철강소재에 낀 산화스케일이 제거되고 철강소재의 금속표면이 드러난 상태임을 확인할 수 있고, 도 3의 (c)에서는 철강소재에 낀 산화스케일이 온전히 제거되어서 철강소재의 금속표면이 도드라지게 드러난 상태임을 확인할 수 있다. 또한 본 발명의 저농도의 금속 킬레이트제를 이용한 산화막 제거공정은 도장이나 도금 라인의 하기와 같은 자동화공정 테이블1이나 또는 자동화공정 테이블2의 해당 순서에 삽입되어서 사용된다. [자동화공정 테이블1]도장이나 도금라인의 자동화공정 테이블1에서와 같이, 본 발명의 산화막제거공정은, '(1)탈지공정 → (2)수세공정 → (3)수세공정 → (4)산화막제거공정 → (5)중화공정 → (6)수세공정 → (7)인산염 피막 후 도장 또는 도금공정'으로 이루어지는 공정들중에서 (3)수세공정과 (4)중화공정 사이에서 이루어질 수 있다.   [자동화공정 테이블2]도장이나 도금라인의 자동화공정 테이블2에서와 같이, 본 발명의 산화막제거공정은, '(1)산화막제거 → (2)수세공정 → (3)탈지공정 → (4)수세공정 → (5)수세공정 → (6)인산염 피막 후 도장 또는 도금공정'으로 이루어지는 공정들중에서 첫번째로 수행될 수 있는 것이다. [구체 실시예]여기서, 실시예 1에 사용된 금속 킬레이트제 : 아인산(Phosphorous Acid)실시예 2에 사용된 금속 킬레이트제 : 니트릴로트리 아세틱 에시드(Nitrilotri Acetic Acid)실시예 3에 사용된 금속 킬레이트제 : 에틸렌 디아닌 테트라 아세틱 에시드(Ethylene Diamine Tetra Acetic Acid)실시예 4에 사용된 금속 킬레이트제 : 에틸렌디아민 테트라 아세틱 에시드(Ethylene Diamine Tetra Acetic Acid)실시예 5에 사용된 금속 킬레이트제 : 하이드록시에틸리덴 디포스포릭 에시스(Hydroxyethylidene Diphosphoric Acid)실시예 6에 사용된 금속 킬레이트제 : 하이드록시 에테르에틸렌다이민 트리아세틱 에시드(Hydroxyeter ethylenediamine tri Acetic Acid)실시예 7에 사용된 금속 킬레이트제 : 니트릴로트리 아세틱 에시드(Nitrilotri Acetic Acid)실시예 8에 사용된 금속 킬레이트제 : 에틸렌디아민 테트라 아세틱 에시드(Ethylenediamine tetra Acetic Acid)또, 실시예 4,5에 사용된 부식방지제: GA 및 Al 단독 또는 복합소재(철, 아연) 또는 Al 소재 부식방지를 위한 방지제로서 ZnO(Zinc Oxide) MgO(Magnesium Oxide)및 아민(Amine)류를 사용또 항목 11번에 사용된 침투제① TTHA(Triethylentetra Amine Hexa Acid)② PDTA(1,3Propandiamine Tetra Acid)③ HIDA(Hydroxyetnoyl Aminodi Acid)④ GEDTA(Glycoleterdiamune Tetra Acid)상기한 실시예들은 대표적인 일예들이며, 본 발명의 하나의 견지에 따른 저농도 킬레이트제를 이용한 친환경성 산화막 제거제는, 금속소재의 용접 스케일이나 산화막을 제거하기 위한 친환경성 산화막 제거제로서 물로 희석한 용액 조건이 킬레이트제 농도 0.2~3w/v%, 0.1N-NaOH 소비량 0.3~20ml, pH 1∼6.5가 되도록 조성된 저농도의 금속 킬레이트제를 포함하여서 건욕시 금속소재에 형성된 산화막을 제거할 수 있도록 구현한다. 또 본 발명의 다른 견지에 따른 저농도 킬레이트제를 이용한 친환경성 산화막 제거제는, 금속소재의 용접 스케일이나 산화막을 제거하기 위한 친환경성 산화막 제거제로서 물로 희석한 용액 조건이 킬레이트제 농도 0.2~3w/v%, 0.1N-NaOH 소비량 0.3~20ml, pH 2∼6.5가 되도록 조성되고 침투제 및 산화증강제가 각각 0.01~0.5g/L로  추가 조성된 저농도의 금속 킬레이트제를 포함하여서 건욕시 금속소재에 형성된 산화막을 제거할 수 있도록 구현한다. [측정방법#1]관리 pH : 잘 보정된 pH 측정기를 이용하여 측정한다. 될 수 있는 한 측정하고자 하는 용액의 온도는 상온(15℃)을 유지하는 것이 좋다. [측정방법#2]킬레이트제 농도(w/v %) 측정방법 : 킬레이트제 함량을 표시하고, 그 측정방법은 다음과 같다.먼저 건욕된 시료액 10ml를 정확히 취하여 100ml 용적 후라스크에 취하고 증류수로 표선까지 채운 다음 잘 혼합하고 2개의 100ml 삼각 후라스크에 각 10ml씩 취하여 넣은 다음, 그 중 하나는 열 0.1N-KMnO₄적정(A)에 쓰고 또 하나는 상온0.1N-KMnO₄적정(B)에 사용한다. 금속 킬레이트제는 상온에서는 0.1N-KMnO₄(산화환원적정법)에 의하여 산화되지 아니하여 그 소비량이 없으며 열에 의해서만 산화되기 때문이다.* 열 0.1N-KMnO₄적정방법(A) : 측정을 위하여 준비된 100ml 삼각 후라스크에 증류수 30ml를 넣은 다음 끓인 후 즉시  1 : 1 H₂SO₄ 6ml를 넣고 0.1N-KMnO₄시약으로 적정하고 핑크색이 30초이상 지속되는 점을 종점으로 하고 그 소비 ml 수를 'A'라 한다. 이때 주의해야할 점은 끓인 후 종점 확인까지 60초 이내 완료하여야 한다. 왜냐하면 용액온도 85℃ 이하에서는 금속 킬레이트제는 0.1N-KMnO₄에 의하여 분해되지 않을 수 있기 때문이다.* 상온 0.1N-KMnO₄적정방법(B): 측정을 위하여 준비된 100ml 삼각 후라스크에 증류수 30ml를 넣고 1 : 1 H₂SO₄ 2ml를 넣은 다음 상온에서 0.1N-KMnO₄시약으로 적정하고 30초 이상 핑크색이 지속되는 점을 종점으로 하고 그 소비ml 수를 'B'라 한다. 본 발명에 따른 금속 킬레이트제 농도의 측정은 상기한 A와 B를 이용한 하기의 관계식을 이용해서 구할 수 있다. [관계식]킬레이트제 농도(w/v %) = (A - B) × 0.6본 발명의 금속 킬레이트제 농도는 상기와 같은 관계식을 통해서 확인할 수 있으며, 본 발명의 저농도의 금속 킬레이트제가 지속 사용되더라도 본연의 성능을 유지할 수 있도록 하기 위해서는 추가적인 관리기법이 필요하다. 본 발명에서는 산화막 제거제의 상태를 관리하기 위한 관리포인트를 둔다. 본 발명에서의 관리포인트(Point)는 건욕된 시료액 5ml에 대한 0.1N-NaOH의 소비량으로 액의 유지관리에 필요한 중요한 관리 기법으로서, 그 구체적 측정방법은 다음과 같다.먼저 시료 액 5ml를 피펫(pipet)으로 정확히 채취하고 250ml 삼각플라스크에 옮긴 후, 증류수 50ml를 가하고 지시액 페놀프탈레인(phenolphthalein)을 3~5방울 적하한 다음 0.1N-NaOH로 적정하고 무색에서 핑크색을 나타내는 점을 종점으로 하여 그 소비 ml수를 측정하는 것이며, 이때 측정된 소비 ml수가 관리 포인트(point)가 된다.한편 본 발명에 따른 저농도의 금속 킬레이트제를 사용하여서 산화막 제거를 수행하다보면, pH는 산성(Acid)(예를 들어 pH1.5)상태에 중성상태 pH7.0으로 중화되어 간다. 저농도의 금속 킬레이트제가 중화되어가면 산화막 제거제의 성능이 떨어지게 되므로 본 발명에서 요구하는 pH범위와 표준 농도점 범위를 유지하기 위한 관리가 필요하다. 상기한 관리포인트 기법으로 측정하여서 산화막 제거제의 유지관리가 필요함을 관리자가 인지할 수 있는데, 그 때에는 관리자의 관리 편리를 위해 본 발명에서는 초기에 사용한 저농도의 금속 킬레이트제와는 다른 금속 킬레이트제를 보급제로서 별도로 제공한다. 본 발명에서 산화막 제거의 유지 관리를 위해 제공되는 금속 킬레이트제의 보급제는 그 원액 성분은 아래와 같다. 보급제의 원액 조성성분은, 금속 킬레이트제의 농도 10~45w/v%, pH 0.5~4, 0.1N-NaOH 소비량(5ml채취시)이 120 ~ 180ml이다. 그리고, 건욕시 물에서의 금속 킬레이트제 희석율 2~20w/v% 범위내에서 킬레이트제 농도 0.1~6w/v%, pH 0.5~4, 0.1N-NaOH 소비량(5ml채취시) 1 ~ 40ml가 되어야 양호하며, 보다 구체적으로는 물에 5w/v%, 10w/v%, 15w/v%로 희석하였을 경우의 보급제 농도별 특성표는 아래와 같이 나타난다. [보급제 농도별 특성표]본 발명에 따라 제공된 보급제를 별도로 건욕에 추가 사용하면, 전술한 실험예 1~8항목의 모든 조건을 거의 만족시킬 수 있으며, 부족분은 1:1 KOH 용액이나 1:1 H₂SO₄ 용액으로 pH를 조정할 수 있다. 그리고 보급제 속에는 필요에 따라서 침투제 및 산화증강제도 포함된다. 상술한 본 발명의 설명에서는 구체적인 실시 예에 관해 설명하였으나, 여러 가지 변형이 본 발명의 범위에서 벗어나지 않고 실시할 수 있다. 따라서 본 발명의 범위는 설명된 실시 예에 의하여 정할 것이 아니고 특허청구범위 및 그 특허청구범위와 균등한 것에 의해 정해 져야 한다. 
[ 산업상 이용가능성 ]
본 발명은 금속가공 과정에서 용접 등으로 산화된 흔적이나 용접 그을음 등을 효과적으로 제거하는데 이용될 수 있다. 